(57)【要約】  （１）アクリレート、メタクリレート、アクリルアミドおよびメタクリルアミドからなる群から選択される少なくとも１つのフリーラジカル重合可能な基、（２）少なくとも１つの脂肪族第三アミン、並びに（３）少なくとも１つのカルボン酸またはその塩、を含む定着剤（ａｄｈｅｓｉｏｎ  ｐｒｏｍｏｔｅｒ）を含む、放射線硬化性インキジェットインキであって、前記カルボン酸は、置換される場合があるメチレン基および置換される場合があるエチレン基からなる群から選択される２価の結合基（ｌｉｎｋｉｎｇ  ｇｒｏｕｐ）を介して脂肪族第三アミンに結合される、放射線硬化性インキジェットインキ。【選択図】なし【特許請求の範囲】
【請求項１】
（１）アクリレート、メタクリレート、アクリルアミドおよびメタクリルアミドからなる群から選択される少なくとも１つのフリーラジカル重合可能な基と、
（２）少なくとも１つの脂肪族第三アミンと、
（３）少なくとも１つのカルボン酸またはその塩と
を含む定着剤（ａｄｈｅｓｉｏｎ  ｐｒｏｍｏｔｅｒ）を含む、放射線硬化性インキジェットインキであって、前記カルボン酸は、置換される場合があるメチレン基および置換される場合があるエチレン基からなる群から選択される２価の結合基を介して、脂肪族第三アミンに結合される、放射線硬化性インキジェットインキ。
【請求項２】
前記フリーラジカル重合性基は、アクリレートまたはメタクリレートである、請求項１記載の放射線硬化性インキジェットインキ。
【請求項３】
前記の２価の結合基は、置換される場合があるメチレン基である、請求項１または２記載の放射線硬化性インキジェットインキ。
【請求項４】
前記定着剤は、置換される場合があるメチレン基を介して、脂肪族アミンに結合された少なくとも２つのカルボン酸またはその塩を含む、前記請求項のいずれかに記載の放射線硬化性インキジェットインキ。
【請求項５】
前記定着剤は、式Ｉ、
【化１】
2019534909.tif 000017
［式中、点線は前記定着剤の別の部分に対する共有結合を表わす］
に従う少なくとも１つの構造単位を含む、前記請求項のいずれかに記載の放射線硬化性インキジェットインキ。
【請求項６】
前記定着剤は、式ＩＩ、
【化２】
2019534909.tif 000018
［式中、点線は前記定着剤の別の部分に対する共有結合を表わす］
に従う少なくとも１つの構造単位を含む、前記請求項のいずれかに記載の放射線硬化性インキジェットインキ。
【請求項７】
前記定着剤は、式ＩＩＩ、
【化３】
2019534909.tif 000019
［式中、
ＸはＯおよびＮＨからなる群から選択され、
Ｒは水素またはメチル基であり、そして
Ｌは２ないし１５個の炭素原子を含む２価の結合基を表わす］
に従う、少なくとも１つの構造単位を含む、前記請求項のいずれかに記載の放射線硬化性インキジェットインキ。
【請求項８】
Ｘは酸素であり、Ｌは置換される場合があるエチレン基、置換される場合があるプロピレン基および置換される場合があるブチレン基からなる群から選択される２価の結合基を表わす、請求項７記載の放射線硬化性インキジェットインキ。
【請求項９】
前記定着剤の量は前記インキジェットインキの総重量について１ないし２０重量％の間である、前記請求項のいずれかに記載の放射線硬化性インキジェットインキ。
【請求項１０】
更に、アクリルアミドまたは二もしくは多官能価アクリレートを含む、前記請求項のいずれかに記載の放射線硬化性インキジェットインキ。
【請求項１１】
前記アクリルアミドは環式アクリルアミドであり、そして前記二もしくは多官能価アクリレートは、ジプロピレングリコールジアクリレート、ネオペンチルグリコールジアクリレート、ネオペンチルグリコール（２×プロポキシル化）ジアクリレート、ペンタエリスリトールテトラアクリレート、１，６−ヘキサンジオールジアクリレート、トリメチロールプロパントリメタクリレート、エトキシル化トリメチロールプロパントリアクリレート、トリプロピレングリコールジアクリレート、ジトリメチロイルプロパンテトラアクリレート、エトキシル化ペンタエリスリトールテトラアクリレートおよびポリエチレングリコールジアクリレートからなる群から選択される、請求項１０記載の放射線硬化性インキジェット。
【請求項１２】
ａ）金属またはガラスの表面上に請求項１ないし１１のいずれかに規定されるとおりの前記放射線硬化性インキジェットインキをプリントしそして硬化させることにより前記金属またはガラスの表面上に保護領域を形成する工程と、
ｂ）エッチング処理により、前記金属またはガラスの表面の未保護領域から前記金属またはガラスを取り除く工程と、
ｃ）前記金属またはガラスの表面の保護領域から、前記硬化済み放射線硬化性インキジェットインキを少なくとも一部取り除く工程と
を含む、インキジェットプリント法。
【請求項１３】
前記金属表面は銅の表面である、請求項１２に記載の方法。
【請求項１４】
前記硬化工程はＵＶ光線を使用して実施される、請求項１２または１３に記載の方法。
【請求項１５】
請求項１２ないし１４のいずれかに記載のインキジェットプリント法を含む、導体パターンを製造する方法。
【発明の詳細な説明】
【技術分野】
【０００１】
本発明は、エッチング抵抗性（ｅｔｃｈ−ｒｅｓｉｓｔａｎｔ）インキジェットインキと、導体パターン（ｃｏｎｄｕｃｔｉｖｅ  ｐａｔｔｅｒｎｓ）の製法とに関する。
【背景技術】
【０００２】
プリント回路板（ｐｒｉｎｔｅｄ  ｃｉｒｃｕｉｔ  ｂｏａｒｄｓ）は通常、非導体基板に接着された銅シート上にフォトレジスト層をコートし、所望の導体パターンのネガ画像の一時的ＵＶマスクを適用し、前記フォトレジスト層をＵＶ曝露し、現像液により未曝露フォトレジスト層を除去し、エッチング処理により所望されない銅を除去し、アルカリ性ストリッピング浴により前記の曝露されたフォトレジスト層を除去し、それにより非導体基板上に、所望される導体銅パターンのみを残す、工程により製造される。
【０００３】
エッチング処理は、化学薬品、通常強酸または腐蝕剤（ｍｏｒｄａｎｔ）を使用して金属表面の前記未保護部分に刻みこむ（ｃｕｔ  ｉｎｔｏ）工程である。しばしば５０μｍ以上の厚さのフォトレジスト層を取り除くための現像液の使用は、追加の経費および化学薬品の無駄遣いをもたらす。従って、前記銅シート上にエッチング抵抗性インキジェットインキ層をＵＶ硬化性インキジェットプリントし、それが、エッチング処理後に、前記アルカリ性ストリッピング浴により除去されて、前記導体の銅パターンを露出する（ｅｘｐｏｓｅ）ことにより、前記現像工程が省略可能かどうか検討されてきた。
【０００４】
プリント回路板（ＰＣＢ）は典型的には、エッチング処理、すすぎおよびストリッピング処理が、中間の乾燥を伴わずにインラインで実施される自動化生産ラインで製造される。すべての中間工程期間中、前記プリント回路板の前駆体は、湿った状態でローラーと接触する。前記導体銅パターンの望ましくない損傷を回避するために、前記エッチング抵抗性インキジェットインキはストリッピング処理の前のすべての工程において前記銅の表面に十分な接着性を有することが重要な意味をもつ。
【０００５】
先行技術分野において、主として重合可能な定着剤（ａｄｈｅｓｉｏｎ  ｐｒｏｍｏｔｅｒ）に焦点を当てた、異なる金属基板上へのエッチング抵抗性インキジェットインキの接着性を最大にするためのいくつかのアプローチが開示された。
【０００６】
特許文献１（Ａｖｅｃｉａ）は、ストリッピング工程期間中の定着剤および溶解促進剤として、１ないし３０重量％の、１つ以上の酸性基を含むアクリレート官能（ｆｕｎｃｔｉｏｎａｌ）モノマーを含む、非水性のエッチング抵抗性インキジェットインキを開示する。
【０００７】
特許文献２（Ａｖｅｃｉａ）は、好ましくは、金属下塗り剤（ｐｒｉｍｅｒ）および歯科用途にしばしば使用される定着剤の一種の、（メタ）アクリレート化カルボン酸、（メタ）アクリレート化リン酸エステルおよび（メタ）アクリレート化スルホン酸のような（メタ）アクリレート酸定着剤を含む、エッチング抵抗性インキジェットインキを開示する。
【０００８】
前記の定着剤は、エッチング抵抗性インキジェットインキ中に導入される（ｉｍｐｌｅｍｅｎｔｅｄ）ときに、ＰＣＢ製造プロセスのすべての環境における接着性の需要を満たすとは限らないことが見いだされた。従って、エッチング抵抗性インキジェットインキと適合する、代わりの定着剤がまだ必要である。
【先行技術文献】
【特許文献】
【０００９】
【特許文献１】国際公開第２００４０２６９７７号パンフレット
【特許文献２】国際公開第２００４／１０６４３７号パンフレット
【発明の概要】
【００１０】
前記の課題、とりわけ、ＰＣＢ製造プロセスのすべての工程における前記銅表面上へのエッチング抵抗性インキジェットインキの接着性の課題を克服するために、本発明は、請求項１に記載の放射線硬化性インキジェットインキを提供する。
【００１１】
本発明の更なる目的は、以下の説明から明白になると考えられる。
【発明を実施するための形態】
【００１２】
定義
例えば一官能価重合性化合物における用語「一官能価（ｍｏｎｏｆｕｎｃｔｉｏｎａｌ）」は、前記重合性化合物が１つの重合性基を含むことを意味する。
【００１３】
例えば二官能価重合性化合物における用語「二官能価」は、前記重合性化合物が２つの重合性基を含むことを意味する。
【００１４】
例えば多官能価重合性化合物における用語「多官能価」は、前記重合性化合物が３つ以上の重合性基を含むことを意味する。
【００１５】
用語「アルキル」は、前記アルキル基内の炭素原子の各数について可能なすべての変形物（ｖａｒｉａｎｔｓ）、すなわち、メチル、エチル、３個の炭素原子についてはｎ−プロピルおよびイソプロピル、４個の炭素原子についてはｎ−ブチル、イソブチルおよび第三ブチル、５個の炭素原子についてはｎ−ペンチル、１，１−ジメチル−プロピル、２，２−ジメチルプロピルおよび２−メチル−ブチル等を意味する。
【００１６】
別記されない限り、置換もしくは未置換アルキル基は好ましくは、Ｃ1ないしＣ6−アルキル基である。
【００１７】
別記されない限り、置換もしくは未置換アルケニル基は好ましくは、Ｃ2ないしＣ6−アルケニル基である。
【００１８】
別記されない限り、置換もしくは未置換アルキニル基は好ましくは、Ｃ2ないしＣ6−アルキニル基である。
【００１９】
別記されない限り、置換もしくは未置換アラルキル基は好ましくは、１、２、３もしくは４以上のＣ1ないしＣ6−アルキル基を含むフェニルまたはナフチル基である。
【００２０】
別記されない限り、置換もしくは未置換アルカリール基は好ましくは、フェニル基またはナフチル基を含むＣ7ないしＣ20−アルキル基である。
【００２１】
別記されない限り、置換もしくは未置換アリール基は好ましくは、フェニル基またはナフチル基である。
【００２２】
別記されない限り、置換もしくは未置換ヘテロアリール基は好ましくは、１、２もしくは３個の酸素原子、窒素原子、硫黄原子、セレン原子またはそれらの組み合わせ物により置換された５もしくは６員環である。
【００２３】
例えば置換アルキル基における用語「置換された」は、前記アルキル基が、このような基中に通常含まれる原子、すなわち炭素および水素以外の原子により置換される場合があることを意味する。例えば、置換アルキル基はハロゲン原子またはチオール基を含む場合がある。未置換アルキル基は炭素および水素原子のみを含む。
【００２４】
別記されない限り、置換アルキル基、置換アルケニル基、置換アルキニル基、置換アラルキル基、置換アルカリール基、置換アリールおよび置換ヘテロアリール基は好ましくは、メチル、エチル、ｎ−プロピル、イソプロピル、ｎ−ブチル、イソブチルおよび第三−ブチル、エステル、アミド、エーテル、チオエーテル、ケトン、アルデヒド、スルホキシド、スルホン、スルホネートエステル、スルホンアミド、−Ｃｌ、−Ｂｒ、−Ｉ、−ＯＨ、−ＳＨ、−ＣＮおよび−ＮＯ2からなる群から選択される１つ以上の成分（ｃｏｎｓｔｉｔｕｅｎｔｓ）により置換される。
【００２５】
放射線硬化性インキジェットインキ
本発明の放射線硬化性インキジェットインキは、
（１）アクリレート、メタクリレート、アクリルアミドおよびメタクリルアミドからなる群から選択される少なくとも１つのフリーラジカル重合可能な基、
（２）少なくとも１つの脂肪族第三アミン、並びに
（３）少なくとも１つのカルボン酸またはその塩、ただし該カルボン酸は、置換される場合があるメチレン基および置換される場合があるエチレン基からなる群から選択される２価の結合基を介して、脂肪族第三アミンに結合されることを条件とする：
を含む定着剤を含む。
【００２６】
前記放射線硬化性インキジェットインキは、あらゆる種類の放射線、例えば電子ビーム光線、により硬化される場合があるが、好ましくはＵＶ光線によって、より好ましくはＵＶＬＥＤからのＵＶ光線によって硬化される。従って、前記放射線硬化性インキジェットインキは好ましくはＵＶ硬化性インキジェットインキである。
【００２７】
信頼できる工業的インキジェットプリントのための放射線硬化性インキジェットインキの粘度は、好ましくは４５℃で２０ｍＰａ．ｓ以下、より好ましくは４５℃で１ないし１８ｍＰａ．ｓ、そしてもっとも好ましくは４５℃で４ないし１４ｍＰａ．ｓの間である。
【００２８】
良好な画質および接着性のための放射線硬化性インキジェットインキの表面張力は好ましくは、２５℃で１８ｍＮ／ｍないし７０ｍＮ／ｍの範囲、より好ましくは、２５℃で約２０ｍＮ／ｍないし約４０ｍＮ／ｍの範囲内にある。
【００２９】
前記放射線硬化性インキジェットインキは更に、別の重合性化合物、着色剤、ポリマー分散剤、光開始剤または光開始系、重合阻害剤あるいは界面活性剤を含む場合がある。
【００３０】
定着剤（ａｄｈｅｓｉｏｎ  ｐｒｏｍｏｔｅｒ）
前記定着剤は、
（１）アクリレート、メタクリレート、アクリルアミドおよびメタクリルアミドからなる群から選択される少なくとも１つのフリーラジカル重合可能な基、
（２）少なくとも１つの脂肪族第三アミン、並びに
（３）少なくとも１つのカルボン酸またはその塩、ただし該カルボン酸は、置換される場合があるメチレン基および置換される場合があるエチレン基からなる群から選択される２価の結合基を介して、脂肪族第三アミンに結合されることを条件とする：
を含む。
【００３１】
前記のような定着剤は、嫌気的硬化性（ａｎａｅｒｏｂｉｃａｌｌｙ  ｃｕｒｉｎｇ）接着剤中の自然重合を回避するための安定化キレート形成化合物として英国特許第１４６４２５０号明細書（Ｃｉｂａ−Ｇｅｉｇｙ）中、古典的に使用された高度に酸性の定着剤に比較して、より良い生物学的適合性を請求している歯科用途のための欧州特許第１７２１９４９号明細書（ＶＯＣＯ  Ｇｍｂｈ）中、そして歯科用途において高い加水分解安定性を有する接着剤として欧州特許第２０６５３６３号明細書（Ｉｖｏｃｌａｒ  Ｖｉｏｖａｄｅｎｔ）中に開示された。
【００３２】
前記フリーラジカル重合性基は好ましくは、アクリレートおよびメタクリレートからなる群から選択される。
【００３３】
前記２価の結合基は好ましくは、置換される場合があるメチレン基である。
【００３４】
前記定着剤は好ましくは、置換される場合があるメチレン基を介して脂肪族第三アミンに結合された少なくとも２つのカルボン酸またはその塩を含む。
【００３５】
好ましい実施態様に従うと、前記定着剤は、式Ｉ、
【化１】
2019534909.tif 000002
［式中、点線は前記定着剤の別の部分に対する共有結合を表わす］
に従う少なくとも１つの構造単位を含む。
【００３６】
より好ましい実施態様に従うと、前記定着剤は、式ＩＩ、
【化２】
2019534909.tif 000003
［式中、点線は前記定着剤の別の部分に対する共有結合を表わす］
に従う少なくとも１つの構造単位を含む。
【００３７】
特に好ましい実施態様に従うと、前記定着剤は、式ＩＩＩ、
【化３】
2019534909.tif 000004
［式中、
ＸはＯおよびＮＨからなる群から選択され、
Ｒは水素またはメチル基から選択され、そして
Ｌは２ないし１５個の炭素原子を含む２価の結合基を表わす］
に従う少なくとも１つの構造単位を含む。
【００３８】
前記定着剤は好ましくは、式ＩＩＩに従う少なくとも２つの構造単位を含む。
【００３９】
好ましくは、Ｘは酸素原子を表わし、そしてＬは、置換される場合があるエチレン基と、置換される場合があるプロピレン基と、置換される場合があるブチレン基とからなる群から選択される２価の結合基を表わし、エチレン基は特に好ましい。
【００４０】
本発明に従う特に好ましい定着剤は、表１に与えられるが、これらに限られない。
【表１】
2019534909.tif 000005
【００４１】
前記放射線硬化性インキジェットインキ中の定着剤の量は好ましくは、前記インキジェットインキの総重量に対して、１ないし２０重量％、より好ましくは５ないし１５重量％、もっとも好ましくは７．５ないし１２．５重量％の間である。
【００４２】
前記の量が低すぎるときは、前記金属表面に対する前記インキジェットインキの接着性が不十分である場合があり、前記の量が高すぎるときは、前記インキの粘度が増加する場合があり、その保管寿命がより重要になる場合がある。
【００４３】
別の重合性化合物
前記放射線硬化性インキジェットインキは好ましくは、前記の定着剤以外の、別の重合性化合物を含む。
【００４４】
前記別の重合性化合物は、モノマー、オリゴマーおよび／またはプレポリマーである場合がある。これらのモノマー、オリゴマーおよび／またはプレポリマーは、異なる度合いの官能価を有する場合がある。一、二、三および四以上の官能価のモノマー、オリゴマーおよび／またはプレポリマーの組み合わせ物を含む混合物が使用される場合がある。前記放射線硬化性インキジェットインキの粘度は、モノマーおよびオリゴマーの間の比率を変えることにより調整される場合がある。
【００４５】
特に好ましいモノマーおよびオリゴマーは、欧州特許第１９１１８１４号明細書中の［０１０６］ないし［０１１５］に挙げられるものである。
【００４６】
前記放射線硬化性インキジェットインキは好ましくは、前記重合性組成物の総重量に対して、１５ないし７０重量％、より好ましくは２０ないし６５重量％、そしてもっとも好ましくは３０ないし６０重量％のアクリルアミドを含む重合性組成物を含む。
【００４７】
前記放射線硬化性インキジェットインキの重合性組成物は、前記インキジェットインキ中のすべての重合性化合物の合計である。
【００４８】
単一のアクリルアミドまたはアクリルアミドの混合物が使用される場合がある。
【００４９】
好ましいアクリルアミドは表２に開示される。
【００５０】
【表２】
2019534909.tif 000006
【００５１】
前記放射線硬化性インキジェットインキの好ましい実施態様において、前記アクリルアミドは環式アクリルアミドである。
【００５２】
前記放射線硬化性インキジェットインキのもっとも好ましい実施態様において、前記アクリルアミドはアクリロイルモルホリンである。
【００５３】
前記放射線硬化性インキジェットインキは好ましくは、前記重合性組成物の総重量に対して、重合性組成物中に２０ないし７５重量％、より好ましくは３０ないし６５重量％、そしてもっとも好ましくは４０ないし５５重量％の二もしくは多官能価アクリレートを含む重合性組成物を含む。
【００５４】
単一の二官能価もしくは多官能価アクリレートまたは二官能価もしくは多官能価アクリレートの混合物が使用される場合がある。
【００５５】
好ましい実施態様において、前記の二官能価もしくは多官能価アクリレートは、ジプロ
ピレングリコールジアクリレート、ネオペンチルグリコールジアクリレート、ネオペンチルグリコール（２×プロポキシル化）ジアクリレート、ペンタエリスリトールテトラアクリレート、１，６−ヘキサンジオールジアクリレート、トリメチロールプロパントリアクリレート、エトキシル化トリメチロールプロパントリアクリレート、トリプロピレングリコールジアクリレート、ジトリメチロイルプロパンテトラアクリレート、エトキシル化ペンタエリスリトールテトラアクリレートおよびポリエチレングリコールジアクリレートからなる群から選択される。
【００５６】
前記放射線硬化性インキジェットインキのもっとも好ましい実施態様において、前記の二官能価もしくは多官能価アクリレートはネオペンチルグリコールヒドロキシピバレートジアクリレートを含む。
【００５７】
好ましい実施態様において、前記放射線硬化性インキジェットインキは本発明に従う前記の定着剤、前記のアクリルアミドおよび前記の二もしくは多官能価アクリレートを含む。
【００５８】
特に好ましい実施態様において、前記放射線硬化性インキジェットインキは、少なくとも８０重量％、好ましくは少なくとも９０重量％、そしてもっとも好ましくは１００重量％の前記重合性組成物が、
−１５ないし７０重量％の前記のアクリルアミド、
−２０ないし７５重量％の前記の二ないし多官能価アクリレート、および
−１ないし１５重量％の前記の定着剤：
からなる、重合性組成物を含む。
【００５９】
着色剤
前記放射線硬化性インキジェットは実質的に無色のインキジェットインキである場合があるが、好ましくは、前記放射線硬化性インキジェットは少なくとも１種の着色剤を含む。前記着色剤は導体パターンの製造業者に前記暫定的マスクを明白に可視化させ、それにより品質の目視検査を可能にする。
【００６０】
前記着色剤は顔料または染料である可能性があるが、好ましくは、前記放射線硬化性インキジェットのインキジェットプリント工程中にＵＶ硬化工程により漂白されない染料である。前記顔料は黒色、白色、シアン、マゼンタ、黄色、赤色、橙色、紫色、青色、緑色、茶色、それらの混合物、等である場合がある。一つの有色顔料（ｃｏｌｏｒ  ｐｉｇｍｅｎｔ）は、ＨＥＲＢＳＴ，Ｗｉｌｌｙら、Ｉｎｄｕｓｔｒｉａｌ  Ｏｒｇａｎｉｃ  Ｐｉｇｍｅｎｔｓ，Ｐｒｏｄｕｃｔｉｏｎ，Ｐｒｏｐｅｒｔｉｅｓ，Ａｐｐｌｉｃａｔｉｏｎｓ．３ｒｄ  ｅｄｉｔｉｏｎ．Ｗｉｌｅｙ−ＶＣＨ；２００４．ＩＳＢＮ  ３５２７３０５７６９により開示されたものから選択される場合がある。
【００６１】
適切な顔料は，国際公開第２００８／０７４５４８号パンフレットのパラグラフ［０１２８］ないし［０１３８］に開示される。
【００６２】
インキジェットインキ中の顔料粒子は，特に前記噴射ノズルにおける、前記インキジェットプリント装置を通る前記インキの自由流を可能にするために、十分小型でなければならない。更に、最大の着色力のために、小型粒子を使用し、そして沈降を遅らせることが望ましい。もっとも好ましくは、その顔料の平均粒度は１５０ｎｍ以下である。顔料粒子の平均粒度は好ましくは、動力学的光線散乱の原理にもとづくＢｒｏｏｋｈａｖｅｎ  Ｉｎｓｔｒｕｍｅｎｔｓ  Ｐａｒｔｉｃｌｅ  Ｓｉｚｅｒ  ＢＩ９０ｐｌｕｓを使用して決定される。
【００６３】
染料は、一般に顔料より高い光線退色を示すが、噴射性について問題を引き起こすことはない。アントラキノン染料はＵＶ硬化性インキジェットプリントに使用される通常のＵＶ硬化条件下ではごく僅かな光線退色を示すことが見いだされた。
【００６４】
好ましい実施態様において、前記放射線硬化性インキジェットインキ中の着色剤は、ＬＡＮＸＥＳＳからのＭａｃｒｏｌｅｘ（商標）Ｂｌｕｅ  ３Ｒ（ＣＡＳＲＮ  ３２５７８１−９８−４）のようなアントラキノン染料である。
【００６５】
別の好ましい染料は、クリスタルバイオレットおよび銅のフタロシアニン染料を含む。
【００６６】
好ましい実施態様において、前記着色剤は、前記放射線硬化性インキジェットインキの総重量にもとづいて０．５ないし６．０重量％、より好ましくは１．０ないし２．５重量％の量で含まれる。
【００６７】
ポリマー分散剤
前記放射線硬化性インキジェット中の着色剤が顔料の場合は、前記放射線硬化性インキジェットは、前記顔料を分散するために、好ましくは分散剤、より好ましくはポリマー分散剤を含む。
【００６８】
適切なポリマー分散剤は２種のモノマーのコポリマーであるが、それらは３、４、５または６種以上のモノマーを含む場合がある。ポリマー分散剤の特性は、前記モノマーの性状と前記ポリマー中のその分布との両方に左右される。コポリマー分散剤は好ましくは以下のポリマー組成物：
・統計的重合モノマー（例えば、ＡＢＢＡＡＢＡＢに重合されたモノマーＡおよびＢ）；・交互の重合モノマー（例えば、ＡＢＡＢＡＢＡＢに重合されたモノマーＡおよびＢ）；・勾配（テーパー）重合モノマー（例えば、ＡＡＡＢＡＡＢＢＡＢＢＢに重合されたモノマーＡおよびＢ）；
・ブロックコポリマー（例えば、ＡＡＡＡＡＢＢＢＢＢに重合されたモノマーＡおよびＢ）、前記ポリマー分散剤の分散能に対し、各ブロックの長さ（２、３、４、５または６以上）が重要である；
・グラフトコポリマー（グラフトコポリマーはその主鎖に結合された（ａｔｔａｃｈｅｄ）ポリマーの側鎖を伴うポリマーの主鎖からなる）；および
・該ポリマーの混合形態、例えば、ブロック状の勾配コポリマー、
を有する。
【００６９】
適切なポリマー分散剤は、欧州特許第１９１１８１４号明細書中の“Ｄｉｓｐｅｒｓａｎｔｓ（分散物）”の項に、より具体的には［００６４］ないし［００７０］および［００７４］ないし［００７７］中にリストされている。
【００７０】
ポリマー分散剤の市販例は、以下：
・ＢＹＫ  ＣＨＥＭＩＥ  ＧＭＢＨから市販のＤＩＳＰＥＲＢＹＫ（商標）分散剤；
・ＮＯＶＥＯＮから市販のＳＯＬＳＰＥＲＳＥ（商標）分散剤；
・ＥＶＯＮＩＫからのＴＥＧＯ（商標）ＤＩＳＰＥＲＳ（商標）分散剤；
・ＭUＮＺＩＮＧ  ＧＨＥＭＩＥからのＥＤＡＰＬＡＮ（商標）分散剤；
・ＬＹＯＮＤＥＬＬからのＥＴＨＡＣＲＹＬ（商標）分散剤；
・ＩＳＰからのＧＡＮＥＸ（商標）分散剤；
・ＣＩＢＡ  ＳＰＥＣＩＡＬＴＹ  ＣＨＡＭＩＣＡＬＳ  ＩＮＣからのＤＩＳＰＥＸ（商標）およびＥＦＫＡ（商標）分散剤；
・ＤＥＵＣＨＥＭからのＤＩＳＰＯＮＥＲ（商標）分散剤；並びに
・ＪＯＨＮＳＯＮ  ＰＯＬＹＭＥＲからのＪＯＮＣＲＹＬ（商標）分散剤、
である。
【００７１】
光開始剤および光開始系
前記放射線硬化性インキジェットは好ましくは、少なくとも１種の光開始剤を含むが、複数の光開始剤および／または共開始剤を含む光開始系を含む場合がある。
【００７２】
前記放射線硬化性インキジェット中の光開始剤は、好ましくはフリーラジカルの開始剤、より具体的にはノリッシュ（Ｎｏｒｒｉｓｈ）タイプＩの開始剤またはノリッシュ（Ｎｏｒｒｉｓｈ）タイプＩＩの開始剤である。フリーラジカル光開始剤は、化学線（ａｃｔｉｎｉｃ  ｒａｄｉａｔｉｏｎ）に曝露されると、フリーラジカルの形成によりモノマーおよびオリゴマーの重合を開始する化合物である。ノリッシュ（Ｎｏｒｒｉｓｈ）タイプＩの開始剤は、励起後に開裂して、即座に開始ラジカルを生成する開始剤である。ノリッシュ（Ｎｏｒｒｉｓｈ）タイプＩＩの開始剤は、化学線により活性化され、そして実際の開始フリーラジカルになる第２の化合物からの水素分離（ａｂｓｔｒａｃｔｉｏｎ）によりフリーラジカルを形成する光開始剤である。この第２の化合物は、重合相乗剤または共開始剤と呼ばれる。タイプＩおよびタイプＩＩ両方の光開始剤は、本発明において、単独でまたは組み合わせて使用される場合がある。
【００７３】
適切な光開始剤はＣＲＩＶＥＬＬＯ，Ｊ．Ｖ．ら、ＢＲＡＤＬＥＹ，  Ｇ．編纂、Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｈｏｔｏｐｏｌｙｍｅｒｉｚａｔｉｏｎ．２ｎｄ  ｅｄｉｔｉｏｎ．Ｌｏｎｄｏｎ，ＵＫ：Ｊｏｈｎ  Ｗｉｌｅｙ  ａｎｄ  Ｓｏｎｓ  Ｌｔｄ，１９９８，ｐ．２８７−２９４中に開示されている。
【００７４】
光開始剤の具体的な例は、以下の化合物：ベンゾフェノンおよび置換ベンゾフェノン、１−ヒドロキシシクロヘキシルフェニルケトン、イソプロピルチオキサントンのようなチオキサントン、２−ヒドロキシ−２−メチル−１−フェニルプロパン−１−オン、２−ベンジル−２−ジメチルアミノ−（４−モルホリノフェニル）ブタン−１−オン、ベンジル−ジメチルケタール、ビス（２，６−ジメチルベンゾイル）−２，４，４−トリメチルペンチルホスフィンオキシド、２，４，６−トリメチルベンゾイルジフェニルホスフィンオキシド、２，４，６−トリメトキシベンゾイルジフェニルホスフィンオキシド、２−メチル−１−［４−（メチルチオ）フェニル］−２−モルホリノプロパン−１−オン、２，２−ジメトキシ−１，２−ジフェニルエタン−１−オンまたは５，７−ジヨード−３−ブトキシ−６−フルオロン、またはそれらの組み合わせを含むが、これらに限られない場合がある。
【００７５】
適切な市販の光開始剤は、ＣＩＢＡ  ＳＰＥＣＩＡＬＴＹ  ＣＨＥＭＩＣＡＬＳから市販のＩｒｇａｃｕｒｅ（商標）１８４、Ｉｒｇａｃｕｒｅ（商標）５００、Ｉｒｇａｃｕｒｅ（商標）３６９、Ｉｒｇａｃｕｒｅ（商標）１７００、Ｉｒｇａｃｕｒｅ（商標）６５１、Ｉｒｇａｃｕｒｅ（商標）８１９、Ｉｒｇａｃｕｒｅ（商標）１０００、Ｉｒｇａｃｕｒｅ（商標）１３００、Ｉｒｇａｃｕｒｅ（商標）１８７０、Ｄａｒｏｃｕｒ（商標）１１７３、Ｄａｒｏｃｕｒ（商標）２９５９、Ｄａｒｏｃｕｒ（商標）４２６５およびＤａｒｏｃｕｒ（商標）ＩＴＸ、ＢＡＳＦ  ＡＧから市販のＬｕｃｅｒｉｎ（商標）ＴＰＯ、ＬＡＭＢＥＲＴＩから市販のＥｓａｃｕｒｅ（商標）ＫＴ０４６、Ｅｓａｃｕｒｅ（商標）ＫＩＰ１５０、Ｅｓａｃｕｒｅ（商標）ＫＴ３７およびＥｓａｃｕｒｅ（商標）ＥＤＢ、ＳＰＥＣＴＲＡ  ＧＲＯＵＰ  Ｌｔｄ．から市販のＨ−Ｎｕ（商標）４７０およびＨ−Ｎｕ（商標）４７０Ｘを含む。
【００７６】
前記光開始剤はいわゆる拡散阻害（ｄｉｆｆｕｓｉｏｎ  ｈｉｎｄｅｒｅｄ）光開始剤の場合がある。拡散阻害光開始剤は、硬化インキ層中で、ベンゾフェノンのような一官能
価光開始剤より、ずっと低い移動性（ｍｏｂｉｌｉｔｙ）を示す光開始剤である。該光開始剤の移動性を低下させるためにいくつかの方法を使用する場合がある。一つの方法は、前記拡散速度が低下されるように前記光開始剤の分子量を増加することであり、例えばポリマーの光開始剤である。別の方法は、それが重合ネットワークに組み入れられるように、その反応性を高めることであり、例えば多官能価光開始剤（２、３または４以上の光反応開始基を有する）および重合性光開始剤である。
【００７７】
前記放射線硬化性インキジェットのための拡散阻害光開始剤は、好ましくは非ポリマーの多官能価光開始剤、オリゴマーもしくはポリマーの光開始剤および重合性光開始剤からなる群から選択される。もっとも好ましくは、前記拡散阻害光開始剤は、重合性開始剤またはポリマーの光開始剤である。
【００７８】
好ましい拡散阻害光開始剤は、ベンゾインエーテル、ベンジルケタール、α，α−ジアルコキシアセトフェノン、α−ヒドロキシアルキルフェノン、α−アミノアルキルフェノン、アシルホスフィンオキシド、アシルホスフィンスルフィド、α−ハロケトン、α−ハロスルホンおよびフェニルグリオキサレートからなる群から選択されるノリッシュ（Ｎｏｒｒｉｓｈ）タイプＩの光開始剤から誘導される１つ以上の光開始官能基を含む。
【００７９】
好ましい拡散阻害光開始剤は、ベンゾフェノン、チオキサントン、１，２−ジケトンおよびアントラキノンからなる群から選択されるノリッシュ（Ｎｏｒｒｉｓｈ）タイプＩＩの開始剤から誘導される１つ以上の光開始官能基を含む。
【００８０】
適切な拡散阻害光開始剤はまた、二官能価および多官能価光開始剤については、欧州特許第２０６５３６２号明細書中のパラグラフ［００７４］と［００７５］中、ポリマーの光開始剤についてはパラグラフ［００７７］ないし［００８０］中、そして重合性光開始剤についてはパラグラフ［００８１］ないし［００８３］中に開示されたものである。
【００８１】
光開始剤の好ましい量は、前記放射線硬化性インキジェットの総重量の、０．１ないし２０重量％、より好ましくは２ないし１５重量％、そしてもっとも好ましくは３ないし１０重量％である。
【００８２】
その光感受性を更に高めるために、前記放射線硬化性インキジェットは更に共開始剤を含む場合がある。共開始剤の適切な例は、３群：（１）メチルジエタノールアミン、ジメチルエタノールアミン、トリエタノールアミン、トリエチルアミンおよびＮ−メチルモルホリンのような第三脂肪族アミン、（２）アミルパラジメチルアミノベンゾエート、２−ｎ−ブトキシエチル−４−（ジメチルアミノ）ベンゾエート、２−（ジメチルアミノ）−エチルベンゾエート、エチル−４−（ジメチルアミノ）ベンゾエートおよび２−エチルヘキシル−４−（ジメチルアミノ）ベンゾエートのような芳香族アミン、並びに（３）ジアルキルアミノアルキル（メタ）アクリレート（例えば、ジエチルアミノエチルアクリレート）またはＮ−モルホリノアルキル（メタ）アクリレート（例えば、Ｎ−モルホリノエチル−アクリレート）のような（メタ）アクリレート化（ｍｅｔｈ（ａｃｒｙｌａｔｅｄ））アミン、に分類される場合がある。前記の好ましい共開始剤はアミノベンゾエートである。
【００８３】
１種以上の共開始剤が前記放射線硬化性インキジェットインキ中に含まれるときは、これらの共開始剤は好ましくは、安全性の理由のために拡散阻害される。
【００８４】
拡散阻害共開始剤は好ましくは、非ポリマーの二もしくは多官能価共開始剤、オリゴマーもしくはポリマー共開始剤および重合性共開始剤からなる群から選択される。より好ましくは、前記拡散阻害共開始剤は、ポリマー共開始剤および重合性共開始剤からなる群か
ら選択される。もっとも好ましくは、前記拡散妨害共開始剤は、少なくとも１つの（メタ）アクリレート基を有する、より好ましくは、少なくとも１つのアクリレート基を有する重合性共開始剤である。
【００８５】
前記放射線硬化性インキジェットインキは好ましくは、重合性のまたはポリマーの第三アミン共開始剤を含む。
【００８６】
好ましい拡散妨害共開始剤は、欧州特許第２０５３１０１号明細書中のパラグラフ［００８８］ないし［００９７］中に開示された重合性共開始剤である。
【００８７】
前記放射線硬化性インキジェットインキは好ましくは、前記放射線硬化性インキジェットインキの総重量の、０．１ないし２０重量％の量、より好ましくは０．５ないし１５重量％の量、もっとも好ましくは１ないし１０重量％の量の前記（拡散阻害）共開始剤を含む。
【００８８】
重合阻害剤（ｐｏｌｙｍｅｒｉｚａｔｉｏｎ  ｉｎｈｉｂｉｔｏｒｓ）
前記放射線硬化性インキジェットインキは、前記インキの熱安定性を改善するために少なくとも１種の阻害剤（ｉｎｈｉｂｉｔｏｒ）を含む場合がある。
【００８９】
適切な重合阻害剤は、フェノールタイプの抗酸化剤、ヒンダードアミンの光安定剤、リンタイプの抗酸化剤、（メタ）アクリレートモノマー中に一般に使用されるヒドロキノンモノメチルエーテルを含み、そしてヒドロキノン、ｔ−ブチルカテコール、ピロガロール、２，６−ジ−ｔｅｒｔ．ブチル−４−メチルフェノール（＝ＢＨＴ）が使用される場合もある。
【００９０】
適切な市販の阻害剤は例えば、Ｓｕｍｉｔｏｍｏ  Ｃｈｅｍｉｃａｌ  Ｃｏ．Ｌｔｄ．により製造されるＳｕｍｉｌｉｚｅｒ（商標）ＧＡ−８０、Ｓｕｍｉｌｉｚｅｒ（商標）ＧＭおよびＳｕｍｉｌｉｚｅｒ（商標）ＧＳ；Ｒａｈｎ  ＡＧからのＧｅｎｏｒａｄ（商標）１６、Ｇｅｎｏｒａｄ（商標）１８およびＧｅｎｏｒａｄ（商標）２０；Ｃｉｂａ  Ｓｐｅｃｉａｌｔｙ  ＣｈｅｍｉｃａｌｓからのＩｒｇａｓｔａｂ（商標）ＵＶ１０とＩｒｇａｓｔａｂ（商標）ＵＶ２２、Ｔｉｎｕｖｉｎ（商標）４６０およびＣＧＳ２０；Ｋｒｏｍａｃｈｅｍ  ＬｔｄからのＦｌｏｏｒｓｔａｂ（商標）ＵＶ系列（ｒａｎｇｅ）（ＵＶ−１、ＵＶ−２、ＵＶ−５およびＵＶ−８）；Ｃｙｔｅｃ  Ｓｕｒｆａｃｅ  ＳｐｅｃｉａｌｔｉｅｓからのＡｄｄｉｔｏｌ（商標）Ｓ系列（Ｓ１００、Ｓ−１１０、Ｓ１２０およびＳ１３０）である。
【００９１】
前記阻害剤は好ましくは重合可能な（ｐｏｌｙｍｅｒｉｚａｂｌｅ）阻害剤である。
【００９２】
前記重合阻害剤の過剰な添加は、硬化速度を低下する場合があるので、混合の前に、重合を阻害することができる量が決定されることが好ましい。重合阻害剤の量は好ましくは、前記の総放射線硬化性インキジェットインキの５重量％未満、より好ましくは３重合％未満である。
【００９３】
界面活性剤
前記放射線硬化インキジェットは、少なくとも１種の界面活性剤を含む場合があるが、好ましくは、界面活性剤は含まれない。界面活性剤が含まれない場合は、前記放射線硬化性インキジェットインキは前記金属シート上に十分に広がらず、それにより細い導電性ライン（ｔｈｉｎ  ｃｏｎｄｕｃｔｉｖｅ  ｌｉｎｅｓ）の形成を可能にする。
【００９４】
前記界面活性剤はアニオン、カチオン、非イオン性または両イオン性である場合があり
、通常、前記放射線硬化性インキジェットインキの総重量にもとづいて１重量％未満の総量で添加される。
【００９５】
適切な界面活性剤は、フッ素化界面活性剤、脂肪酸塩、高級アルコールのエステル塩、アルキルベンゼンスルホネート塩、高級アルコールのスルホスクシネートエステル塩およびホスフェートエステル塩（例えば、ナトリウムドデシルベンゼンスルホネートおよびナトリウムジオクチルスルホスクシネート）、高級アルコールのエチレンオキシド付加物、アルキルフェノールのエチレンオキシド付加物、多価アルコールの脂肪酸エステルのエチレンオキシド付加物、並びにそのアセチレングリコールおよびエチレンオキシド付加物（例えば、ポリオキシエチレンノニルフェニルエーテル、およびＡＩＲ  ＰＲＯＤＵＣＴＳ＆ＣＨＥＭＩＣＡＬＳ  ＩＮＣ．から市販のＳＵＲＦＹＮＯＬ（商標）１０４、１０４Ｈ、４４０、４６５およびＴＧ）を含む。
【００９６】
好ましい界面活性剤は、フッ素の界面活性剤（フッ素化炭化水素のような）およびシリコーン界面活性剤から選択される。前記シリコーン界面活性剤は好ましくはシロキサンであり、そしてアルコキシル化、ポリエーテル改質、ポリエーテル改質ヒドロキシ官能化（ｆｕｎｃｔｉｏｎａｌ）、アミン改質、エポキシ改質され、そして別の改質体またはそれらの組み合わせ物である場合がある。好ましいシロキサンは、ポリマー、例えばポリジメチルシロキサンである。
【００９７】
好ましい市販のシリコーン界面活性剤はＢＹＫ  ＣｈｅｍｉｅからのＢＹＫ（商標）３３３およびＢＹＫ（商標）ＵＶ３５１０を含む。
【００９８】
好ましい実施態様において、前記界面活性剤は重合可能性化合物である。
【００９９】
好ましい重合可能性シリコーン界面活性剤は、（メタ）アクリレート化シリコーン界面活性剤を含む。アクリレートはメタクリレートよりも反応性であるために、前記（メタ）アクリレート化シリコーン界面活性剤はもっとも好ましくはアクリレート化シリコーン界面活性剤である。
【０１００】
好ましい実施態様において、前記（メタ）アクリレート化シリコーン界面活性剤は、ポリエーテル改質（メタ）アクリレート化ポリジメチルシロキサンまたはポリエステル改質（メタ）アクリレート化ポリジメチルシロキサンである。
【０１０１】
前記界面活性剤は、前記放射線硬化性インキジェットインキの総重量にもとづいて、０ないし３重量％の量で前記放射線硬化性インキジェットインキ中に含まれるのが好ましい。
【０１０２】
インキジェットインキの調製
着色（ｐｉｇｍｅｎｔｅｄ）放射線硬化性インキジェットインキの調製は当業者に周知である。好ましい調製法は、国際公開第２０１１／０６９９４３号パンフレットのパラグラフ［００７６］ないし［００８５］に開示されている。
【０１０３】
インキジェットプリント法および導体パターンの製法  本発明に従うインキジェットプリントの方法は、
ａ）金属表面上に前記のとおりの放射線硬化性インキジェットインキをプリントしそして硬化させることにより、前記金属またはガラスの表面上に保護領域を形成し、
ｂ）エッチング処理により、前記金属またはガラス表面の未保護領域から前記金属またはガラスを取り除き、そして
ｃ）前記金属またはガラス表面の前記の保護領域から、前記の硬化済み放射線硬化性イン
キジェットインキを少なくとも一部取り除く：
工程を含む。
【０１０４】
一つの好ましい実施態様において、前記インキジェットプリント法は導体パターンを製造するために使用される。このような導体パターンは好ましくは、「プリント回路板（ＰＣＢ）」の製造に使用される。この場合、前記金属表面は好ましくは、基板（ｓｕｂｓｔｒａｔｅ）に取り付けられた金属フォイルまたはシートである。
【０１０５】
基板が不導体（ｎｏｎ−ｃｏｎｄｕｃｔｉｖｅ）である限りは、前記金属シートに接着される基板のタイプに実際的な制約はない。前記基板はセラミック、ガラスまたは、ポリイミドのようなプラスチック、でできている場合がある。
【０１０６】
前記金属シートは通常、９ないし１０５μｍ間の厚さを有する。
【０１０７】
前記金属表面の性状に制約はない。前記金属表面は好ましくは、銅、アルミニウム、ニッケル、鉄、錫、チタンまたは亜鉛からなるが、これらの金属を含む合金の場合もある。非常に好ましい実施態様において、前記金属表面は銅でできている。銅は高い導電率を有し、また比較的安価な金属であるために、銅はプリント回路板製造に非常に適する。
【０１０８】
別の好ましい実施態様において、前記インキジェットプリント法は装飾的エッチング処理金属パネル製造に使用される。
【０１０９】
使用される前記金属表面は、導体パターンが調製される実施態様について前記金属から選択される場合がある。この場合、好ましくは固体の金属パネルが使用される。しかし、基板に取り付けられた金属フォイルが使用されることもある。前記金属フォイルに接着される基板のタイプに実際的制約はない。前記基板はセラミック、ガラスまたはプラスチック、あるいは更に二次的（より安価な）金属板からできている場合がある。前記金属はまた合金の場合もある。
【０１１０】
このような装飾的金属パネルは、情報を提供するような、純粋に装飾的であること以外の目的に役立つ場合がある。例えば、前記エッチング抵抗性放射線硬化性インキジェットインキが人名または会社名のような情報としてプリントされ、その後取り除かれて、マットのエッチング済み背景上に光沢のある名前をもたらしたアルミニウムの名札も、装飾的要素を含む装飾的金属パネルとみなされる。エッチング処理は、光沢の変化のような、金属表面の光学的特性の変化を引き起こす。前記金属表面上から前記の硬化された放射線硬化性インキジェットインキの除去後に、エッチング処理金属表面と未エッチング処理金属表面間に審美的効果が形成される。
【０１１１】
前記インキジェットプリント法の好ましい実施態様において、前記放射線硬化性インキジェットインキをプリントする前に、前記金属表面は洗浄される。これは特に、前記金属表面が手で取り扱われ、手袋を装着されない場合に望ましい。前記金属表面に対する前記放射線硬化性インキジェットインキの接着性を妨げる可能性がある塵粒子および油脂を前記洗浄は除去する。
【０１１２】
更に別の好ましい実施態様において、前記インキジェット法は装飾的エッチング処理ガラスパネル製造のために使用される。このような方法は例えば、国際公開第２０１３／１８９７６２号パンフレット（ＡＧＣ）に開示されている。
【０１１３】
エッチング工程
前記インキジェットプリント法の工程ｂ）におけるような金属表面のエッチング処理は
、エッチング剤（ｅｔｃｈａｎｔ）を使用することにより実施される。前記エッチング剤は好ましくはｐＨ＜３または８＜ｐＨ＜１０の水溶液である。
【０１１４】
好ましい実施態様において、前記エッチング剤は２未満のｐＨを有する酸水溶液である。前記の酸エッチング剤は、好ましくは硝酸、ピクリン酸、塩化水素酸、フッ化水素酸および硫酸からなる群から選択される少なくとも１つの酸を含む。
【０１１５】
当該技術分野で知られた好ましいエッチング剤は、Ｋａｌｌｉｎｇ’ｓ  Ｎ°２、ＡＳＴＭ  Ｎ°３０、Ｋｅｌｌｅｒｓ  Ｅｔｃｈ、Ｋｌｅｍｍ’ｓ  Ｒｅａｇｅｎｔ、Ｋｒｏｌｌ’ｓ  Ｒｅａｇｅｎｔ、Ｍａｒｂｌｅ’ｓ  Ｒｅａｇｅｎｔ、Ｍｕｒａｋａｍｉ’ｓ
Ｒｅａｇｅｎｔ，Ｐｉｃｒａｌ  ａｎｄ  Ｖｉｌｅｌｌａ’ｓ  Ｒｅａｇｅｎｔを含む。
【０１１６】
別の好ましい実施態様において、前記エッチング剤は９以下のｐＨを有するアルカリ性水溶液である。前記アルカリ性エッチング剤は好ましくは、アンモニアもしくは水酸化アンモニウム、水酸化カリウムおよび水酸化ナトリウムからなる群から選択される少なくとも１つの塩基を含む。
【０１１７】
前記エッチング剤はまた、二塩化銅、硫酸銅、フェリシアン化カリウムおよび三塩化鉄のような金属塩を含む場合がある。
【０１１８】
ＰＣＢ用途における金属表面のエッチング工程は好ましくは、数秒ないし数分、より好ましくは５ないし１５０秒の時間枠内で実施される。エッチング工程は好ましくは、３５ないし５０℃の間の温度で実施される。
【０１１９】
装飾的金属パネルの製造におけるような別の用途における金属表面のエッチング時間は、エッチング工程中に除去されなければならない金属の種類および量に応じて、実質的により長い場合がある。エッチング時間は１５、３０または６０分より、長い場合がある。
【０１２０】
ガラスの表面がエッチング処理される方法において、前記エッチング溶液は、好ましくはフッ化水素酸の水溶液である。典型的には、前記エッチング溶液は０ないし５間のｐＨを有する。
【０１２１】
エッチング処理の次に、好ましくは、あらゆる残留エッチング剤を除去するための水洗浄が続く。
【０１２２】
ストリッピング工程
エッチング工程の後に、例えば、電気装置または電子装置が前記残留金属表面（導体パターン）と接触する可能性があるように、またはエッチング処理金属パネルの装飾的特徴（ｆｅａｔｕｒｅ）が完全に可視的になるように、前記硬化済み放射線硬化性インキジェットインキは、前記金属表面から少なくとも一部は除去されなければならない。例えば、トランジスターのような電子部品（ｅｌｅｃｔｒｏｎｉｃ  ｃｏｍｐｏｎｅｎｔ）はプリント回路板上の導体（銅）パターンと電気的接触することができなければならない。好ましい実施態様において、前記の硬化済み放射線硬化性インキジェットインキは前記金属表面から完全に除去される。
【０１２３】
好ましい実施態様において、前記の硬化済み放射線硬化性インキジェットインキはアルカリ性ストリッピング浴によって、工程ｃ）において保護領域から除去される。このようなアルカリ性ストリッピング浴は通常、ｐＨ＞１０を伴う水溶液である。
【０１２４】
別の実施態様において、前記の硬化処理放射線硬化性インキジェットインキは、乾燥層間剥離によって、工程ｃ）において保護領域から除去される。この「乾燥ストリッピング」技術は、プリント回路板製造の技術分野において現在は未知であり、そして前記製造工程にいくつかの環境学的および経済学的利点を導入する。乾燥ストリッピング工程は腐蝕性アルカリ性ストリッピング浴の需要およびその固有の液体廃棄物を回避するのみならずまた、より高い処理量を可能にする。乾燥ストリッピング工程は、例えば接着性フォイルおよびロールからロールの張り合わせ機−剥離機を使用することにより実施される場合がある。前記接着フォイルを最初に、前記金属表面上に存在する前記の硬化済み放射線硬化性インキジェットインキ上でその接着面と張り合わせ、次にそれにより前記金属表面から前記硬化済み放射線硬化性インキジェットインキを除去することにより剥離される。ロールからロールの張り合わせ機―剥離機による剥離は数秒で実施される可能性があるが、アルカリ性ストリッピング工程は数分を要する。
【０１２５】
インキジェットプリント装置
前記放射線硬化性インキジェットインキは、１個もしくは複数のプリントヘッドについて移動している基板（ｓｕｂｓｔｒａｔｅ）上に、制御された方法でノズルを通して小滴を噴射する１個以上のプリントヘッドにより噴射される場合がある。
【０１２６】
前記インキジェットプリントシステムに好ましいプリントヘッドは、圧電ヘッドである。圧電インキジェットプリントは、圧電セラミック変換器（ｔｒａｎｓｄｕｃｅｒ）に電圧が印加されるときの動き（ｍｏｖｅｍｅｎｔ）にもとづく。電圧の印加は、前記プリントヘッドにおける前記圧電セラミック変換器の形状を変化させて、間隙を形成し、次にそれがインキで充填される。前記電圧が再度切断されると、前記セラミックは元来の形状に膨張し、前記プリントヘッドから一滴のインキを噴射する。しかし、本発明によるインキジェットプリント法は、圧電インキジェットプリントに限定はされない。別のインキジェットプリントヘッドが使用される場合があり、連続タイプのような様々なタイプを含む場合がある。
【０１２７】
前記インキジェットプリントヘッドは、通常移動しているインキレシーバーの表面上を横方向に往復スキャンする。前記インキジェットプリントヘッドはしばしば、復路上ではプリントしない。双方向プリントは、広い面積の処理を得るために好ましい。別の好ましいプリント法は、前記金属板の幅全体をカバーする、ページ幅のインキジェットプリントヘッドまたは複数の千鳥形インキジェットプリントヘッドを使用することにより実施される場合がある「１回パスプリント法」によるものである。１回パスプリント法において、前記インキジェットプリントヘッドは通常、固定されたままであり、そして前記金属基板は前記インキジェットプリントヘッドの下方を運搬される。
【０１２８】
硬化装置
前記放射線硬化性インキジェットインキは、電子ビームまたは紫外線のような化学線に曝露されることにより硬化される場合がある。好ましくは、前記放射線硬化性インキジェットインキは、紫外線によって、より好ましくはＵＶ  ＬＥＤ硬化を使用して硬化される。
【０１２９】
インキジェットプリントにおいて、その硬化手段は、前記硬化液が噴射の直後に硬化線に曝露されるように、それと一緒に移動している前記インキジェットプリンターのプリントヘッドと組み合わせて配列される場合がある。
【０１３０】
ＵＶ  ＬＥＤを例外として、このような配列においては、前記プリントヘッドに接続され、それと一緒に移動する、十分に小型の放射線源を提供することは困難である場合があ
る。従って、静的に固定された線源、例えば、光ファイバーの束または内部反射性の柔軟な管のような、柔軟な放射線伝導手段（ｒａｄｉａｔｉｏｎ  ｃｏｎｄｕｃｔｉｖｅ）により前記放射線源に接続された硬化ＵＶ源が使用される場合がある。
【０１３１】
あるいはまた、前記化学線は、前記放射線ヘッドの上方に鏡を含む、鏡の集成装置（ａｒｒａｎｇｅｍｅｎｔ）により、固定源から前記放射線ヘッドに供給される場合がある。
【０１３２】
前記放射線源はまた、硬化される基板上を横切って延伸する細長い線源の場合がある。前記放射線源は、前記プリントヘッドにより形成されるその次の画像の列が、段階的にまたは連続的に、その放射線源の下方を通過するように、前記プリントヘッドの横断経路に隣接される場合がある。
【０１３３】
あらゆる紫外線源は、前記放射光の一部が光開始剤または光開始系により吸収可能である限り、高圧もしくは低圧水銀ランプ、冷陰極管、紫外線照射装置（ｂｌａｃｋ  ｌｉｇｈｔ）、紫外線ＬＥＤ、紫外線レーザーおよび閃光灯（ｆｌａｓｈ  ｌｉｇｈｔ）のような放射線源として使用されてもよい。これらのうちで好ましい線源は、３００ないし４００ｎｍの主要波長を有する比較的長い波長のＵＶ貢献（ＵＶ−ｃｏｎｔｒｉｂｕｔｉｏｎ）を示すものである。具体的には、ＵＶ−Ａ光源はより効率的な内部の硬化をもたらす低い光線散乱のために、好ましい。
【０１３４】
ＵＶ光線は一般に、以下：
・ＵＶ−Ａ：４００ｎｍないし３２０ｎｍ、
・ＵＶ−Ｂ：３２０ｎｍないし２９０ｎｍ、
・ＵＶ−Ｃ：２９０ｎｍないし１００ｎｍ、
のとおりにＵＶ−Ａ、ＵＶ−ＢおよびＵＶ−Ｃと分類される。
【０１３５】
好ましい実施態様において、前記放射線硬化性インキジェットインキはＵＶ  ＬＥＤにより硬化される。前記インキジェットプリント装置は、好ましくは３６０ｎｍより長い波長を伴う１種以上のＵＶ  ＬＥＤ、好ましくは３８０ｎｍより長い波長を伴う１種以上のＵＶ  ＬＥＤ、そしてもっとも好ましくは約３９５ｎｍの波長をもつＵＶ  ＬＥＤを含む。
【０１３６】
更に、異なる波長または照度をもつ２つの光源を、連続的にまたは同時に使用してそのインキ画像を硬化することが可能である。例えば、第１のＵＶ源は、とりわけ２６０ｎｍないし２００ｎｍの範囲内のＵＶ−Ｃが豊富であるように選択される場合がある。次に第２のＵＶ源は、ＵＶ−Ａが豊富な、例えば、ガリウムドープランプ、またはＵＶ−ＡとＵＶ−Ｂとの両方が豊富な、異なるランプである場合がある。２種のＵＶ源の前記の使用は、利点、例えば急速な硬化速度および高い硬化度、を有することがわかっている。
【０１３７】
硬化を促進するために、前記インキジェットプリント装置は、しばしば１基以上の酸素枯渇（ｄｅｐｌｅｔｉｏｎ）ユニットを含む。前記酸素枯渇ユニットは、硬化環境内の酸素濃度を低下させるために、調整可能な位置および調整可能な不活性ガス濃度を伴う、窒素または別の、比較的不活性なガス（例えば、ＣＯ2）のブランケットを配置する。残留酸素レベルは通常、２００ｐｐｍまで低く維持されるが、一般には２００ｐｐｍないし１２００ｐｐｍの範囲内にある。
【実施例】
【０１３８】
材料
以下の実施例中に使用されたすべての材料は、別記されない限りＡＬＤＲＩＣＨ  ＣＨＥＭＩＣＡＬ  Ｃｏ．（ベルギー）およびＡＣＲＯＳ（ベルギー）のような、標準的な製
造元から容易に入手可能であった。使用された水は脱イオン水であった。
【０１３９】
ＳＲ６０６Ａは、ＡＲＫＥＭＡからのＳａｒｔｏｍｅｒ（商標）ＳＲ６０６Ａとして市販されているネオペンチルグリコールヒドロキシピバレ−トジアクリレートである。
【０１４０】
ＡＣＭＯは、ＲＡＨＮから市販のアクリロイルモルホリンである。
【０１４１】
ＩＴＸは、ＢＡＳＦからＤａｒｏｃｕｒ（商標）ＩＴＸとして市販の２−および４−イソプロピルチオキサントンの異性体混合物である。
【０１４２】
ＴＰＯは、ＢＡＳＦからＤａｒｏｃｕｒ（商標）ＴＰＯとして市販の光開始剤の２，４，６−トリメチルベンゾイル−ジフェニル−ホスフィンオキシドである。
【０１４３】
ＥＰＤは、ＲＡＨＮからＧｅｎｏｃｕｒｅ（商標）ＥＰＤとして市販のエチル４−ジメチルアミノベンゾエートである。
【０１４４】
ＣＥＡは、ＡＬＤＲＩＣＨからの２−カルボキシエチルアクリレートである。
【０１４５】
Ｐｏｌｙｓｕｒｆ  ＨＰは、ＡＤＤ  ＡＰＴ  Ｃｈｅｍｉｃａｌｓ  ＢＶにより供給される、以下の構造を有する酸定着剤である。
【化４】
2019534909.tif 000007
【０１４６】
Ｐｏｌｙｓｕｒｆ  ＨＰＡＣＥは、ＡＤＤ  ＡＰＴ  Ｃｈｅｍｉｃａｌｓ  ＢＶにより供給される、以下の構造を有する酸定着剤である。
【化５】
2019534909.tif 000008
【０１４７】
Ｐｏｌｙｓｕｒｆ  ＨＰＬは、ＡＤＤ  ＡＰＴ  Ｃｈｅｍｉｃａｌｓ  ＢＶにより供給される、以下の構造を有する酸定着剤である。
【化６】
2019534909.tif 000009
【０１４８】
Ｐｏｌｙｓｕｒｆ  ＨＰＨは、ＡＤＤ  ＡＰＴ  Ｃｈｅｍｉｃａｌｓ  ＢＶにより供給される、以下の構造を有する酸接着促進剤である。
【化７】
2019534909.tif 000010
【０１４９】
Ｍｏｎｏ−１は、欧州特許第１７２１９４９号明細書（ＶＯＧＯ  ＧｍｂＨ）の実施例中に開示されたとおりに合成された、本発明に従う定着剤である。
【０１５０】
ＣＮ１４６は、ＡＲＫＥＭＡからの（２−アクリロイルオキシエチル）フタレートである。
【０１５１】
ＩＮＨＩＢは、表３に記載の組成物を有する重合阻害剤を形成する混合物である：
【０１５２】
【表３】
2019534909.tif 000011
【０１５３】
Ｃｕｐｆｅｒｒｏｎ（商標）ＡＬは、ＷＡＫＯ  ＣＨＥＭＩＣＡＬＳ  ＬＴＤからのアルミニウムＮ−ニトロソフェニルヒドロキシルアミンである。
【０１５４】
Ｄｙｅ−１は、ＬＡＮＸＥＳＳからＭａｃｒｏｌｅｘ（商標）Ｂｌｕｅ３Ｒとして市販の、青色アントラキノン染料である。
【０１５５】
使用されたＦｅＣｌ3エッチング溶液は、ＭＥＧＡ  ＥＬＥＣＴＲＯＮＩＣＳから得られる“Ｍｅｇａ”酸エッチング剤（ｐＨ＝２）である。
【０１５６】
ＣｕＣｌ2エッチング溶液は、１７ｇのＨＣｌを含む８０ｇの蒸留水中、３４．９ｇの塩化銅（２）水和物の溶液（３７％）である。
【０１５７】
方法
銅の洗浄
ＣＣＩ  ＥｕｒｏｌａｍからのＩｓｏｌａ（商標）４００の銅板を、ｐＨ＜１を有し、Ｈ2ＳＯ4、Ｈ2Ｏ2およびＣｕ2+を含む、ＭＥＣ  ＥｕｒｏｐｅからのＭｅｃｂｒｉｔｅ（商標）ＣＡ−９５と呼ばれる溶液で２５℃において５秒間洗浄した。この操作中に、Ｃｕ（０．３ないし０．５μｍ）の薄い最上層が除去された。次に前記銅板を９０秒間、水のジェットですすぎ、乾燥し、そして直ちに使用した。
【０１５８】
粘度
前記インキの粘度を、ＣＡＭＢＲＩＤＧＥ  ＡＰＰＬＩＥＤ  ＳＹＳＴＥＭＳからの“Ｒｏｂｏｔｉｃ  Ｖｉｓｃｏｍｅｔｅｒ  Ｔｙｐｅ  ＶＩＳＣＯｂｏｔ”を使用して４５℃および１０００ｓ-1のずり速度において測定した。
【０１５９】
工業的インキジェットプリントについては、４５℃および１０００ｓ-1のずり速度における粘度は、好ましくは、５．０ないし１５ｍＰａ．ｓ間である。より好ましくは、４５℃および１０００ｓ-1のずり速度における粘度は１５ｍＰａ．ｓ未満である。
【実施例１】
【０１６０】
本実施例は本発明に従う定着剤を含むＵＶ硬化性インキジェットインキの優れた湿潤接着性を示す。
【０１６１】
対照（ｃｏｍｐａｒａｔｉｖｅ）インキＣＯＭＰ−１ないしＣＯＭＰ−５および本発明のインキＩＮＶ−１
前記対照放射線硬化性インキジェットインキＣＯＭＰ−１ないしＣＯＭＰ−５および本発明の放射線硬化性インキジェットインキＩＮＶ−１を表４に従って調製した。重量百分率（重量％）はすべて前記放射線硬化性インキジェットインキの総重量にもとづく。
【０１６２】
【表４】
2019534909.tif 000012
【０１６３】
本発明のインキおよび対照のインキそれぞれの粘度を前記のとおりに測定し、前記インキの保存寿命安定性を、８０℃で７日間保存し、そして粘度を再測定することにより決定した。その結果は表５に要約される。
【０１６４】
【表５】
2019534909.tif 000013
【０１６５】
対照の試験サンプルＣＯＭＰ−Ｓ−１ないしＣＯＭＰ−Ｓ−５および本発明の試験サンプルＩＮＶ−Ｓ−１
前記放射線硬化性インキジェットインキＣＯＭＰ−１ないしＣＯＭＰ−５およびＩＮＶ−１それぞれの５×１０ｃｍの２つのパッチを、洗浄されたＩｓｏｌａ（商標）銅板上に１０μｍの厚さにコートし、次に、２０／分の速度でコンベヤーベルト上を前記ＵＶ−ランプの下方で完全硬化のために前記サンプルを２回運搬した、Ｆｕｓｉｏｎ  ＶＰＳ／１６００ランプ（Ｄ−電球）を備えたＦｕｓｉｏｎ  ＤＲＳＥ−１２０コンベヤー上で硬化させることにより調製した。前記ランプの最大出力は１．０５Ｊ／ｃｍ2であり、５．６Ｗ／ｃｍ2のピーク強度であった。
【０１６６】
湿潤接着性の評価
対照の試験サンプルＣＯＭＰ−Ｓ−１ないしＣＯＭＰ−Ｓ−５および本発明の試験サンプルＩＮＶ−Ｓ−１
ＰＣＢ製造のための作業の流れ全体に渡る前記湿潤接着性を以下のとおりにシミュレートした。
【０１６７】
対照の試験サンプルＣＯＭＰ−Ｓ−１ないしＣＯＭＰ−Ｓ−５および本発明の試験サンプルＩＮＶ−Ｓ−１それぞれの第１サンプルを、前記ＣｕＣｌ2エッチング溶液を使用して５０℃で９０秒間、Ｒｏｔａｓｐｒａｙ中でエッチング処理した。前記接着性を、湿ったＱ−ティップを使用して湿った銅版の表面を引っかくことにより試験した。前記接着性は前記被膜が損傷されなかったときにＯＫと評価された。基礎を成す銅の一部が現れたときは、前記接着性はｎＯＫと評価された。
【０１６８】
前記対照の試験サンプルＣＯＭＰ−Ｓ−１ないしＣＯＭＰ−Ｓ−５および本発明の試験サンプルＩＮＶ−Ｓ−１の第２のサンプルを、前記ＣｕＣｌ2エッチング溶液を使用して、５０℃で９０秒間、Ｒｏｔａｓｐｒａｙ中でエッチング処理した。次に前記サンプルを脱ミネラル水で９０秒間すすぎ、前記接着性試験を反復した。
【０１６９】
その結果は表６に要約される。
【表６】
2019534909.tif 000014
【０１７０】
表５および６の結果から、本発明に従うＵＶ硬化性エッチング抵抗インキのみが、全ＰＣＢ製造工程期間を通して、高い保存寿命の安定性および保証された湿潤接着能を合わせもったことが結論できる。
【実施例２】
【０１７１】
本実施例は、本発明のエッチング抵抗インキの異なるエッチング条件での適合性を示す。
【０１７２】
対照インキＣＯＭＰ−６、ＣＯＭＰ−７および本発明のインキＩＮＶ−２
対照インキＣＯＭＰ−６およびＣＯＭＰ−７および本発明のインキＩＮＶ−２を表７に従って調製した。重量百分率（重量％）はすべて前記放射線硬化性インキジェットインキの総重量にもとづいた。
【０１７３】
【表７】
2019534909.tif 000015
【０１７４】
対照の試験サンプルＣＯＭＰ−Ｓ−６、ＣＯＭＰ−Ｓ−７および本発明の試験サンプルＩＮＶ−Ｓ−２
対照の試験サンプルＣＯＭＰ−Ｓ−６およびＣＯＭＰ−Ｓ−７および本発明の試験サンプルＩＮＶ−Ｓ−２を、７２０*１４４０  ＤＰＩの解像度において単方向プリントの８パスプリントモードでプリントされるＡｎａｐｕｒｎａ  Ｍを使用して、洗浄直後の銅板
上に前記インキＣＯＭＰ−６およびＣＯＭＰ−７およびＩＮＶ−２を噴射することにより得た。前記サンプルを、前記プリンター上にＨバルブを使用して全出力で硬化した。
【０１７５】
各インキの第１のサンプルを、Ｒｏｔａｓｐｒａｙを使用して、５０℃で９０秒間、前記ＣｕＣｌ2エッチング溶液中でエッチング処理した。各サンプルの湿潤接着性を、湿ったＱ−ティップを使用し、前記の湿った銅板の表面を引っかくことにより、エッチング処理の直後に試験した。前記接着性を、前記被膜が損傷されなかったときにＯＫと評価した。土台の銅板の一部が現れたときに、前記接着性はｎＯＫと評価した。
【０１７６】
各インキの第２のサンプルを、前記のとおりのＣｕＣｌ2基剤のエッチング化学薬品中でエッチング処理したが、次に、今度は９０秒間、脱ミネラル水ですすいだ。前記銅板の表面上に残留するエッチング抵抗剤の百分率を計算し、すすぎ後の湿潤接着性を前記のとおりに再度評価した。プリント回路板の製造において十分な生産許容範囲（ｐｒｏｄｕｃｔｉｏｎ  ｌａｔｉｔｕｄｅ）を保証するためには、少なくとも９５％の百分率が必要である。
【０１７７】
各インキの第３のサンプルを、ＦｅＣｌ3エッチング溶液中で３５℃において１１５秒間エッチング処理した。各サンプルの湿潤接着性を、Ｑ−ティップを使用して前記湿潤銅板の表面を引っかくことにより、エッチング直後に試験した。
【０１７８】
各インキの第４のサンプルを、前記ＦｅＣｌ3エッチング溶液中でエッチング処理したが、今度は、その後に９０秒間、脱ミネラル水ですすいだ。前記表面上に残留するエッチング抵抗剤の百分率を計算し、すすぎ後の前記湿潤接着性を、前記のとおりに再度評価した。
【０１７９】
前記の評価結果は表８に要約される。
【表８】
2019534909.tif 000016
【０１８０】
表８から、本発明に従う前記エッチング抵抗インキは、異なるエッチング条件に対し、最も広い適用範囲を有することが明白になる。
【国際調査報告】
2019534909.tif 000020
2019534909.tif 000021
2019534909.tif 000022